(57)【要約】  本発明は、不活性希釈剤および触媒としてのハロゲン含有ルイス酸の使用下でのイソブテンの重合によるポリイソブテンの製造法であって、その際、イソブテンと不活性希釈剤との液体混合物を重合装置のガス室内で触媒と接触させる、ポリイソブテンの製造法に関する。【特許請求の範囲】
【請求項１】
不活性希釈剤および触媒としてのハロゲン含有ルイス酸の使用下でのイソブテンの重合によるポリイソブテンの製造法であって、その際、イソブテンと不活性希釈剤との液体混合物を重合装置のガス室内で触媒と接触させる、ポリイソブテンの製造法。
【請求項２】
希釈剤を、脂肪族飽和Ｃ２〜Ｃ６炭化水素または脂肪族不飽和Ｃ２〜Ｃ６炭化水素およびハロゲン化Ｃ１〜Ｃ２−炭化水素から選択する、請求項１記載の方法。
【請求項３】
希釈剤を、エテン、プロペン、１−ブテン、２−ブテン、プロパン、ｎ−ブタン、イソブタン、ｎ−ペンタンおよびｎ−ヘキサンから選択する、請求項２記載の方法。
【請求項４】
希釈剤対イソブテンの質量比が３：１〜１：１の範囲にある、請求項１から３までのいずれか１項記載の方法。
【請求項５】
イソブテンと希釈剤との混合物を、液体噴流または液体膜としてまたは液滴の形で反応器のガス室内に供給する、請求項１から４までのいずれか１項記載の方法。
【請求項６】
イソブテンと希釈剤との混合物を、反応器中に供給する前に、反応温度と２０Ｋより大きく異ならない温度に冷却する、請求項１から５までのいずれか１項記載の方法。
【請求項７】
触媒を液体の形で重合装置のガス室内に供給する、請求項１から６までのいずれか１項記載の方法。
【請求項８】
触媒をガス状で重合装置のガス室内に供給する、請求項１から７までのいずれか１項記載の方法。
【請求項９】
重合装置が垂直の配置を有し、かつイソブテンと希釈剤とからの液体混合物および触媒の供給を重合装置の上部領域中で行う、請求項１から８までのいずれか１項記載の方法。
【請求項１０】
重合装置中の雰囲気を希釈剤で飽和する、請求項１から９までのいずれか１項記載の方法。
【請求項１１】
希釈剤が重合装置の下部領域中で液体の形で存在し、かつ液体だめを形成する、請求項１から１０までのいずれか１項記載の方法。
【請求項１２】
ポリイソブテンが液体だめ中に固体の小球の形で分離し、その結果、分散液が形成され、かつ該分散液を排出する、請求項１０記載の方法。
【請求項１３】
反応器のガス室内へのイソブテンと希釈剤とからの液体混合物の供給および触媒の供給を、液体混合物と触媒との接触後に得られる反応混合物が機械的な排出装置に噴霧されるように行う、請求項１から１０までのいずれか１項記載の方法。
【請求項１４】
反応器のガス室内へのイソブテンと希釈剤とからの液体混合物および触媒の供給を、液体混合物と触媒との接触後に得られる反応混合物が回転装置に噴霧され、該排出装置から、形成されたポリイソブテンが連続的に掻き取られるように行う、請求項１から１０までのいずれか１項記載の方法。
【請求項１５】
イソブテンと希釈剤との混合物を、噴霧ノズルまたは噴霧ディスクを用いて重合装置のガス室内に導入する、請求項１から１４までのいずれか１項記載の方法。
【請求項１６】
触媒の接触を、反応器中へのイソブテンと希釈剤との液体混合物の供給に際して直ちに行う、請求項１から１５までのいずれか１項記載の方法。
【請求項１７】
イソブテンと希釈剤との液体混合物の供給および触媒の供給を、混合ノズルを介して行う、請求項１６記載の方法。
【請求項１８】
触媒が三フッ化ホウ素である、請求項１から１７までのいずれか１項記載の方法。
【請求項１９】
三フッ化ホウ素を助触媒と一緒に使用する、請求項１８記載の方法。
【請求項２０】
触媒として三フッ化ホウ素および希釈剤としてエテンまたはエテンとプロパン、プロペン、ブタンまたはイソブタンとの混合物を使用する、高分子ポリイソブテンを製造するための、請求項１から１９までのいずれか１項記載の方法。
【請求項２１】
１５００００〜５００００００ｇ／モルの範囲の質量平均モル質量および２〜２０の範囲の多分散性指数Ｄを有するポリイソブテン。
【請求項２２】
請求項１から２０までのいずれか１項に記載の方法によって得られる、ポリイソブテン。
【発明の詳細な説明】
【技術分野】
【０００１】
本発明は、触媒としてのハロゲン含有ルイス酸の使用下でのイソブテンの重合による、ポリイソブテン、殊に高分子ポリイソブテンの製造法に関する。
【０００２】
触媒としてのルイス酸、例えば三フッ化ホウ素または三塩化アルミニウムを用いたイソブテンの重合によるポリイソブテンの製造は久しく公知である。反応温度、触媒および使用されるイソブテンの純度に応じて、低分子、中分子または高分子のポリイソブテンが得られる。ポリイソブテン製造のための方法に関する概観は、Ullmann's Encyclopedia of Industrial Chemistry, 5th Edition, Vol. A21, 1992, 555-561に見られる。
【０００３】
通常、中分子ポリイソブテンの製造は、溶剤としてのｎ−ヘキサン中で管型反応器または管束反応器中、殊に循環型反応器中で−６０℃〜−１０℃の温度にて行われる。頻繁に、触媒としての三フッ化ホウ素は、助触媒としてのイソプロパノールと一緒に使用される。重合熱は、熱交換器、殊に管束熱交換器を介して除去される。得られた生成物の数平均モル質量Ｍｎは、３００００から１０００００ｇ／モルの間にある。通常、生成物の多分散性指数Ｄ（質量平均分子量および数平均分子量の商Ｄ＝Ｍｗ／Ｍｎ）は、２〜６の範囲にある。
【０００４】
通常、低分子ポリイソブテンの製造は、似た方法によって行われ、その際、しかしながら、反応温度は−５０℃〜＋４０℃の範囲にある。数平均モル質量Ｍｎは５００〜５０００ｇ／モルの範囲にあり、かつ多分散性指数Ｄは１．５〜２．５の範囲にある。
【０００５】
通常、高分子ポリイソブテンは、溶剤としてのエテン中でＢＦ３触媒作用による重合によって製造される。典型的に、重合はベルト型反応器で行われ、その際、イソブテンおよびエテンは、互いに密接に並存する噴流においてべルト上に施与され、かつそこで三フッ化ホウ素の溶液とエテン中で約−１０４℃にて接触させられる（ＢＡＳＦのベルト法）反応熱は、蒸発するエテンによって除去される。
【０００６】
イソブテンの重合は発熱が強い。全ての方法にて、反応熱を除去するために特別な努力が講じられなければならない。公知の方法の場合、熱除去は所望された度合において制御されえないので、その結果、得られた生成物は分子の高い不均一性を有する。そのうえ、ポリイソブテンは、ガラス転移温度より上の温度では非常に粘着性であり、このことは、反応器から生成物が排出されるに際して大きな障害となる。
【０００７】
ベルト法による高分子ポリイソブテンの製造に際して、送入のタイプに基づき反応器壁および内部で完全に重合する出発材料が飛散し、その結果、メンテナンス−および洗浄費用が高くなる。さらに、この際、高分子ポリイソブテンが大きな塊となって発生するがゆえに粉砕されなければならない。このプロセスも、ポリイソブテンの粘着性に基づき装置面で費用が掛かる。ベルト上での反応物質の比較的長い滞留時間、厄介な熱除去および反応の困難な制御性は、不均一な生成物分布につながる。加えて、ベルト型反応器は構造的に極めて費用が掛かる。なぜなら、特にベルトは比較的長く、かつＵ形またはＶ形に形作られなければならないからである。これは、運転においてベルトの高い機械的な負荷を誘発する。
【０００８】
従って、本発明は、ここで記載された従来技術の欠点を克服する、ポリイソブテン、殊に高分子ポリイソブテンの製造法を提供するという課題に基づく。殊に、該方法は、反応の良好な制御を可能にするべきであり、かつ装置に関して掛かる費用がより少なくなるべきである。
【０００９】
ところで、意想外にも、イソブテンが不活性希釈剤との混合物としてハロゲン含有ルイス酸と重合反応器のガス室内で接触させられる場合に、これらの課題が解決されることが判明した。
【００１０】
従って、本発明は、不活性希釈剤および触媒としてのハロゲン含有ルイス酸の使用下でのイソブテンの重合によるポリイソブテンの製造法に関し、その際、イソブテンと不活性希釈剤との液体混合物は、重合装置のガス室内で触媒と接触させられる。
【００１１】
本発明による方法は、反応物質を供給するための装置および生成物を除去するための（もしくは排出するための）装置、液滴を作り出す装置および冷却のための装置が備え付けられている適切な重合装置中で実施される。有利には、それは反応室が直立もしくは垂直の配置を有する重合装置であり、すなわち、イソブテン（液体混合物の形における）の供給および場合により触媒の供給は反応室の上部領域中で行われ、その際、一般に反応室の高さは、水平方向におけるその直径より大きい。
【００１２】
重合装置はガス室を有し、すなわち、それは液体で充填されていないか、またはごくわずかな量で部分的にしか充填されていない。典型的に、ガス室は重合装置の大部分を占め、その際、重合装置として、反応物質を供給するための装置、生成物を排出するための装置、冷却装置等を持たない本来の反応器（反応室）のみが理解されるべきである。一般的に、本発明による方法において、イソブテンと不活性希釈剤とからの液体混合物は重合装置の上部領域中に供給され、かつそこで触媒と接触させられる。触媒がイソブテン含有液体と接触するとすぐに、イソブテンは自発重合する。重合熱は、希釈剤の蒸発によって除去される。この際、重合性液滴が形成される。次いで、これらは下向きに落ち、かつ反応器から排出されうる。
【００１３】
典型的に、イソブテンと希釈剤とからの液体混合物の供給（もしくは噴霧）は、液体噴流(fluessiger Strahl)または液体薄膜として、または液滴の形で行われ、その際、液滴は、有利には１〜１０００μｍの範囲の直径、殊に５〜５００μｍの範囲の直径および特に１０〜３００μｍの範囲の直径を有する。液体混合物が液体噴流または液体薄膜として供給される限り、一般に噴流または薄膜は液滴の形成下で崩壊する。
【００１４】
液体混合物の供給は、当業者に公知の通常の装置を用いて行われ、該装置は、一般に重合装置の上部領域中に配置されている。例えば、それは１つ以上の噴霧ノズル(Spruehduesen)またはアトマイザーディスク(Zerstaeuberscheiben)であってもよい。複数の噴霧ノズルまたはアトマイザーディスクが使用される場合、これらは均一に断面にわたってか、または環状で重合装置中に配置されていてもよい。有利には、次いでそれらに、共通の環状導管を介して噴霧されるべき液体が供給される。噴霧ノズルの数は、噴霧装置の直径に依存する。典型的に、それは１〜１００、殊に５〜５０、および特に５〜３０の範囲にある。有利には、噴霧ノズルの噴霧円錐は、反応室の全体積に均一に（均等に）イソブテンと希釈剤とからの液体混合物が送り込まれうるように部分的に重なり合っている。一般的に、噴霧円錐の開口角度は１５〜１２０度の範囲にある。
【００１５】
ノズルは、液体混合物が中空円錐、中実円錐の形で、扇形で、スムース噴流の形で、または前に挙げられた形状の少なくとも２つの重ね合わせによってできる形状で反応器のガス室内に導入されるように選択されていてもよい。イソブテン含有物質流を供給するために、一物質ノズル(Einstoffduesen)、二物質ノズル(Zweistoffduesen)、三物質ノズル(Dreistoffduesen)または混合ノズル（イソブテンと希釈剤とからの液体混合物が触媒および／または助触媒と一緒に供給される場合）または混合のために互いに噴霧し合う複数のノズルの配置を使用してもよい。二物質ノズルまたは三物質ノズルは、当業者によって、噴霧するためにアトマイザーガス(Zerstaeubergas)が供給されるノズルと理解される。混合ノズルは、外部混合するものか、または内部混合するものであってもよい。分散化は、例えばRev. Sei. Instr. Band 38 (1966), 第502頁-第506頁に記載された層流噴流崩壊(laminarer Strahlzerfall)の方法によっても行われうる。有利なのは、中空円錐特性を有するノズルである。
【００１６】
液体混合物が液滴の形で反応器中に導入される限り、液滴の直径は、ノズル開口部の直径によってか、またはアトマイザーディスク内の小孔の直径によって変えられうる。さらに、液滴の大きさは、イソブテンが供給される圧力によって調整可能である。
【００１７】
イソブテンと希釈剤とからの液体混合物が反応器中に供給される前に、反応温度の範囲の温度に冷却される場合、有利であることがわかった。有利には、液体混合物は、反応温度と２０Ｋより大きく異ならない温度に、かつ殊に１０Ｋより大きく異ならない温度に冷却され、その際、反応温度より下の温度は一般に危険ではない。
【００１８】
液体混合物を供給もしくは噴霧するために、適切には１〜１００ｂａｒの範囲にある圧力がセットされうる。イソブテンと希釈剤とからの液体混合物が供給される速度は、典型的に１〜１００ｍ／秒の範囲に、かつ殊に５〜５０ｍ／秒の範囲にある。
【００１９】
イソブテンと希釈剤とからの液体混合物の接触は様々の仕方で行われうる。有利には、触媒がイソブテンと希釈剤とからの液体混合物が供給される領域中で反応室中に導入されるように行われる。触媒は、ガス状または液体の形で重合反応器のガス室内に導入されうる。
【００２０】
有利には、触媒は、液体の形で反応器中に供給される。有利には、触媒は、前に挙げられた希釈剤の１つとの混合物として反応器中に供給される。触媒と一緒に供給される希釈剤は、イソブテン含有液体の希釈剤と同一であってもよく、またはそれとは異なっていてもよい。優先性に関して、これは前で言及されたものが適用される。触媒が十分に揮発性である限り、例えばＢＦ３の場合、それはまたガス状で反応器中に導入してもよい。
【００２１】
有利には、反応器中への触媒の供給は、適切なノズルまたはアトマイザーディスクによって、例えば、液体流をスムース噴流、中実円錐または中空円錐としてか、またはその混合形として反応器中に供給する、前に挙げられたノズルによって行われる。この際、イソブテン含有液体流が反応器のガス室内で触媒含有液体流と遭遇するように行われる。例えば、ノズルを、イソブテン含有液体の噴霧噴流もしくは噴霧円錐が触媒含有液体の噴霧噴流と交差するように配置してもよい。
【００２２】
触媒が液体の形で供給される限り、触媒を供給もしくは噴霧するために、適切には１〜１００ｂａｒの範囲にある圧力がセットされうる。触媒含有液体が供給される速度は、典型的に５〜２００ｍ／秒の範囲に、かつ殊に１０〜１００ｍ／秒の範囲にある。
【００２３】
有利には、触媒は、イソブテン含有物質流とは分けて、例えば不活性希釈剤を含有する液滴の形で重合装置の上部領域中に導入される。その際、液体流、例えば反応器中に形成された液滴の衝突によって、または同様にすでに液滴形成の前に発生する液体膜中でイソブテンと触媒との接触が行われうる。
【００２４】
殊に、触媒もしくは触媒含有液体の接触がイソブテンと希釈剤とからの液体混合物の供給の領域中で直ちに行われる場合、有利であることがわかった。この際、適切には、触媒は、有利には液体の形で供給され、かつイソブテンと希釈剤とからの混合物は混合ノズルの使用下で反応器中に供給されるように行われる。例えば、イソブテンと希釈剤とからの混合物は、混合ノズルを介して内部中空円錐中に噴霧されえ、かつ希釈剤と触媒とからの液体混合物は、内部中空円錐を切り分ける外部中空円錐中にノズル供給されうる。逆にした供給もまた可能である。触媒と希釈剤とからの混合物がイソブテンと希釈剤とからの混合物より高い圧力および高い速度で反応器中に供給される場合、有利であることがわかった。
【００２５】
さらに、液体混合物および／または触媒が供給される反応器中のそれらの箇所の領域中で、供給箇所の領域中のポリマー堆積物を減少または防止するためにベールガス(Schleiergas)が供給される場合、有利であることがわかった。殊に、ベールガスとして、ガス状の希釈剤、例えばエテン、エタン、プロパン、プロペン等が考慮に入れられる。ベールガスの供給は、通常の仕方で、例えば、有利には環状ギャップとして液体混合物のためのもしくは触媒のための供給箇所の周りに配置されている１つ以上のギャップまたはスロットによって行われる。
【００２６】
重合装置の寸法は、反応器中での重合液滴の滞留時間（落下時間もしくは落下継続時間）が、約０．１〜１００秒、有利には０．２〜２０秒および殊に０．５〜５秒となるように決められる。それに従って、重合装置の高さは、一般的に約０．０５〜約２０ｍ、有利には約０．２〜５ｍの範囲にある。装置は、様々に形成されていてもよい複数の部分からなっていてもよい。例えば、それは２つの部分からなり、その際、上部は円柱形に、かつ下部は円錐形に形作られている。
【００２７】
適した装置は、その原理に従って当業者に公知であり、例えばＵＳ６，３９９，７３０から公知である。例えば、それは噴霧乾燥または噴霧冷却にも適している装置であってもよく、例えば、それらはK. Masters, Spraydrying Handbook, 5th Edition, Longman, 1991, pages 23-66に記載されている。有利には、垂直に配置された噴霧反応器、殊に噴霧塔が使用される。
【００２８】
適切には、重合装置中に供給されたイソブテン含有物質流は、反応温度の範囲内にあるかまたはそれを下回る温度に前冷却される。
【００２９】
有利には、不活性希釈剤は、それが反応熱に基づき蒸発し、かつこのように反応熱が排出される性質を持つべきである。それに従って、希釈剤の選択は重合温度に従う。従って、反応容器中に存在する圧力（反応圧力）にて反応温度の範囲の沸点を有する希釈剤が有利である。例えば、適した希釈剤は、Ｃ原子２〜６個を有する飽和炭化水素、例えばプロパン、ブタン、ペンタン、シクロペンタンおよびヘキサン、不飽和炭化水素、例えばエテン、プロペン、１−ブテンおよび２−ブテン、ならびにＣ原子１個または２個を有するハロゲン化炭化水素、例えば塩化メチル、ジクロロメタンまたはトリクロロメタン、ジフルオロメタン、クロロジフルオロメタン、ジフルオロエタンまたはその混合物である。エテンおよび、プロパン、プロペン、ブタン、イソブタン、１−ブテンおよび／または２−ブテンとのその混合物がとりわけ有利であり、殊に、−７０℃より下の、有利には−９０℃より下の、かつ特に−１００℃より下の（そのつど標準圧力に対して）沸点を有する混合物が有利である。エテンおよび、前に挙げられたエテンの混合物は、殊に、高分子ポリイソブテンの製造のために有利である。
【００３０】
有利には、イソブテンおよび希釈剤から、その使用前に、例えば固体吸着剤、例えば活性炭、分子篩またはイオン交換体での吸着によって、不純物、例えば水、カルボン酸または鉱酸が除去される。典型的に、反応に供給されたイソブテン流中のそのような不純物の含量は、そのつど１００ｐｐｍより下にあり、殊にそのつど１０ｐｐｍより下にある（質量割合）。
【００３１】
本発明により、重合において使用される希釈剤の少なくとも一部は、イソブテンとの液体混合物として重合装置中に導入される。代替的に、重合装置を希釈剤で飽和させ、かつイソブテン含有液体流を、飽和温度より下の温度で、希釈剤で飽和された反応器のガス室内に導入することが可能である。このように、希釈剤は、供給されたイソブテン含有液体流により凝縮する。
【００３２】
供給されたイソブテンと希釈剤とからの混合物中における希釈剤対イソブテンの質量比は、一般的に５：１〜１：２の範囲に、殊に３：１〜１：１の範囲にあり、その際、２．５：１〜１．５：１の比、殊に２．２：１〜１．８：１の比、例えば約２：１の比がとりわけ有利である。
【００３３】
触媒として、ハロゲン含有ルイス酸、例えば三フッ化ホウ素、三塩化アルミニウム、塩化亜鉛、塩化ジルコニウム、三塩化チタン等が適している。三フッ化ホウ素が有利であり、殊にガス状の三フッ化ホウ素が有利である。
【００３４】
頻繁に、触媒は、適した助触媒と一緒に、殊に触媒としてＢＦ３が用いられる場合に使用される。助触媒は、第一に、抽出可能な水素原子を有する化合物であってもよい。該化合物は、それらの活性水素原子がポリイソブテン生長鎖の最初に組み込まれるので"開始剤"と呼ばれる。適した"開始剤"は、例えば、水、第一級Ｃ１〜Ｃ１０−アルカノール、第二級Ｃ３〜Ｃ１０−アルカノール、フェノール化合物、例えばフェノールおよびクレゾールである。それ以外に、ｔ−アルキルエーテル、例えばｔ−ブチルメチルエーテル、またはハロゲン炭化水素、例えばジクロロメタンまたはトリクロロメタンが開始剤として適している。同様に、前に挙げられた"開始剤"と、ｔ−アルキルエーテルとは異なる脂肪族エーテル、殊に、第一級Ｃ２〜Ｃ８−アルキル基および／または第二級Ｃ３〜Ｃ８アルキル基を有するジアルキルエーテルとの混合物も適している。助触媒として、第一級Ｃ１〜Ｃ５−アルカノール、第二級Ｃ３〜Ｃ５−アルカノール、例えばメタノール、エタノール、２−プロパノール、１−プロパノール、２−ブタノール、ｓｅｃ−ペンタノールおよび、高級アルコール、例えばｓｅｃ−ヘキサノール、ｓｅｃ−ヘプタノールおよび／またはｓｅｃ−オクタノールまたはエーテル、例えばｔ−ブチルメチルエーテルとのそれらの混合物が適している。メタノールおよび２−プロパノール、およびｔ−アルキルエーテル、例えばｔ−ブチルメチルエーテルとのそれらの混合物が、有利な助触媒である。触媒が助触媒を包含する限り、ルイス酸対助触媒のモル比は、一般的に１：１〜１：１０、殊に１：１．１〜１：５およびとりわけ有利には１：１．２〜１：２．５の範囲にある。
【００３５】
助触媒は、分離してか、またはルイス酸と一緒に反応器中に供給してもよい。有利には、助触媒の大部分または殊に全量は、イソブテンと希釈剤とからの液体混合物中に含有されている。しかしながらまた助触媒の全量を、有利にはしかしながら助触媒の部分量のみを、ルイス酸と一緒に、場合により希釈剤との混合物として反応器中に供給してもよい。
【００３６】
ルイス酸の量は、使用されるイソブテンに対して、一般に０．００１〜１質量％の範囲に、頻繁に０．００５〜１質量％の範囲に、かつ殊に０．００５〜０．５質量％の範囲にある。高分子ポリイソブテンの製造の場合、量は、使用されるイソブテンに対して、有利には０．００５〜０．０５質量％である。三フッ化ホウ素の場合、しかしながらこの時、使用されるイソブテンに対して、例えば０．０１〜１質量％、殊に０．０５〜０．５質量％の範囲の、より大きい量も使用されうる。中分子ポリイソブテンの製造の場合、量は、使用されるイソブテンに対して、有利には０．０１〜０．１質量％、殊に０．０１〜０．０５質量％である。低分子ポリイソブテンの製造の場合、量は、使用されるイソブテンに対して、有利には０．０５〜０．５質量％である。
【００３７】
触媒としてＢＦ３の使用下での高分子ポリイソブテンの製造の場合、触媒は、この時に有利には記載された量、例えば、使用されるイソブテンに対して０．０１〜１質量％の範囲の、殊に０．０５〜０．５質量％の範囲の量より大きい量でも使用されうる。助触媒の量はそのとき、使用されるイソブテンに対して、典型的に０．０００１〜０．１質量％、殊に０．００１〜０．０１質量％であり、もしくは、ルイス酸対助触媒の質量比は、有利には２００：１〜１０：１の範囲にある。
【００３８】
重合温度は、所望された生成物および重合装置中に存在する圧力に依存している。通常、方法は、標準圧力または一般に周囲圧力より上の３００ｍｂａｒまでであるわずかに高められた圧力にて実施される。同様に、方法を、低下させられた圧力（約８００ｍｂａｒ（絶対）まで、または９００ｍｂａｒ（絶対）まで）にて実施することも可能である。
【００３９】
高分子ポリイソブテンの製造のために、重合温度は−７０℃〜−１１０℃の範囲にあり、殊に、それは−９０℃〜−１０５℃の範囲にあり、例えば約−１０４℃である。中分子ポリイソブテンの製造のために、重合温度は、一般に−１０℃〜−６０℃の範囲にある。低分子ポリイソブテンの製造のために、重合温度は＋４０℃〜−５０℃の範囲にある。
【００４０】
反応器壁の冷却は、必ずしも必要ではないが、しかしながら有利である。反応器壁を重合温度またはそれより下に冷却することが適切であることがわかった。それによって反応器壁で希釈剤が凝縮し、このことは、場合によっては付着することがありうるイソブテン−またはポリイソブテン液滴を流し落とすという利点を有する。
【００４１】
本発明による方法の第一の実施態様に従って、重合は、重合装置中の雰囲気が不活性希釈剤で飽和されるような圧力−および温度条件下で実施される。従って、希釈剤は、液体の形で重合装置の下部領域中に集まり、かつ液体だめを形成する。重合に際して得られたポリイソブテン液滴は、高分子ポリイソブテンの場合、存在する温度では固体の形にあり、そうでなければ溶解された形にあり、かつ液体だめ中に集まる。これは重合装置からのポリイソブテンの排出を軽減する。より高い温度にて非常に粘着性のポリイソブテンによる装置および殊に排出装置の膠着は、このように防止される。
【００４２】
希釈剤のみならず触媒も重合装置の下部領域中で除去されえ、かつ分離器または凝縮器に導かれえ、かつ循環されうる。
【００４３】
本発明のさらなる有利な一実施態様において、重合性液滴は機械的な排出装置に噴霧され、すなわち、イソブテンと希釈剤とからの液体混合物および触媒は、液体混合物と触媒との接触後に得られる反応混合物、すなわち、重合性液滴が機械的な排出装置に噴霧されるように反応器のガス室内に供給される。この実施態様において、有利には、反応器は直立もしくは垂直の配置を有する。
【００４４】
機械的な排出装置として、例えば混練機または押出機が適している。有利には、これらの装置中でポリマーが脱気される。有利なのは、殊に冷却された供給口を有する押出機である。それというのも、これによって特に高分子のポリイソブテンが得られうるからである。
【００４５】
排出装置から液体混合物の供給地点までの距離は、一般的に約０．０５〜約２０ｍの範囲にあり、かつ有利には約０．２〜約５ｍの範囲にある。
【００４６】
本発明のさらなる有利な一実施態様において、重合性液滴は機械的な回転装置もしくは回転体に噴霧され、すなわち、イソブテンと希釈剤とからの液体混合物および触媒は、液体混合物と触媒との接触後に得られる反応混合物、すなわち、重合性液滴が回転体と遭遇するように反応器のガス室内に供給される。反応混合物は、反応温度で、なお短い時間間隔で一般に数秒のあいだ留まり、その際、それは本質的に完全に重合する。次いで、得られたポリマーは、適した装置によって体(Korpus)から掻き取られる。そこから、適した排出装置、例えば上で挙げられた混練機または押出機によって反応器から排出されうる。この実施態様において、有利には、反応器は直立もしくは垂直の配置を有する。
【００４７】
回転体の回転軸は、垂直にまたは水平に延びてもよい。反応混合物が噴霧される回転面は、有利にはＵ形またはＶ形に形成されている。ポリマーは、それが掻き取られる前に、なお体の表面上である時間の長さで留まる。有利には、掻き取りは、９０゜〜２７０゜の範囲の装置の回転によって行われる。ポリマーを掻き取るための装置（スクレーパー）は、有利には回転方向の方向において体の回転面に対し傾斜されて配置されており、すなわち、スクレーパー表面および体の表面によって（回転方向における接線）囲まれる角度は、０゜から９０゜の間に、かつ典型的に３０゜から９０゜の間にある（そのつど装置の回転方向で見て、スクレーパーの表面が回転体の表面と囲む角度、もしくは、曲がった表面の場合には、表面に沿った接線（スクレーパー表面の延長部と、回転装置の表面との交点において）がスクレーパー表面と囲む角度）。有利には、スクレーパーは、それが体の表面とギャップを形成するように配置されており、その際、ギャップ幅は、殊に１〜１０ｍｍの範囲にある。有利には、スクレーパーは体の下に配置されており、その結果、掻き取られたポリマーは下向きに落ち、かつそこで、例えば押出機によって排出されえ、該押出機中でポリマーの脱気も行われうる。
【００４８】
回転速度は、典型的に０．５〜１０ｒｐｍの範囲にある。
【００４９】
回転体の表面から液体混合物の供給地点までの最小距離、すなわち供給地点と、供給地点に最も近い回転体の地点との間の距離は、一般的に少なくとも０．０１ｍであり、かつ一般的に約０．０１〜約１０ｍの範囲に、有利には約０．０５〜約２ｍの範囲にある。
【００５０】
回転体の適した形態の例は、水平回転軸を有するシリンダー（ローラー）、垂直回転軸を有するディスク、水平のまたは垂直の回転軸を有する円錐および似たような装置である。有利には、これらの装置は、回転装置の表面を冷却するための装置を有する。そのような装置は当業者に公知であり、かつＧＭＦ−Ｇｏｕｄａ Ｗａｄｄｉｎｘｖｅｅｎ社、ＮＬから購入されうる。
【００５１】
従来技術の方法とは異なり、殊にベルト法と比較して、本発明による方法においては、重合はすでに反応器のガス室内で行われ液滴が形成される。加えて、反応器中での反応混合物の滞留時間は、本発明に従って達成される触媒とイソブテンとのより良好な混合に基づき比較的短い。従って、公知の重合装置の代わりに、例えば回転する長い連続ベルトの代わりに、場合により比較的小型の固定された回転装置を有する小型反応器を使用してもよい。この配置には、資本費、洗浄、メンテナンスおよび必要とされるスペースに関して大きな利点があることを前提とする。
【００５２】
回転装置もしくは回転体の代わりに、回転する連続ベルトも使用されえ、例えば、それらは高分子ポリイソブテンを製造するための古典的なベルト法から公知である。ベルトも同様に、冷却のための装置を有してもよい。ベルト速度は、典型的に０．５〜１０ｒｐｍの範囲にある。反応混合物が噴霧されるベルトの回転面は、Ｕ形またはＶ形に形作られていてもよいが、しかしながら慣例のベルト法とは異なり、平面の形態も適しており、かつ実用的な理由から有利である。ポリマーは、一般にそれが適した装置によって掻き取られる前に、なおベルトの表面上である時間の長さ留まる。ポリマーを掻き取るための装置の配置に関して、前で言及されたものが適用される。ベルト上での滞留時間は、典型的に５〜１００秒の範囲にある。重合がまずベルト上で行われる古典的なベルト法とは異なり、本発明による方法においては、重合はすでに反応器のガス室内で行われ液滴が形成されるので、ベルト上での必要とされる滞留時間は明らかにより短くなり、その結果、ベルトはずっと短く形作られていてもよく、このことも同様に、資本費、洗浄、メンテナンスおよび必要とされるスペースに関して大きな利点があることを前提としている。加えて、慣例のベルト法に際して行われる噴霧は行われないか、または非常にわずかな程度においてしか行われない。
【００５３】
一般に、本発明による方法において使用される反応器は、殊に、揮発性希釈剤、例えばエテン、プロパン、プロペン等が使用される場合に、ガス流を除去するための装置を有する。反応器が直立の配置である場合、有利には、これらの装置は反応器の下部領域中に配置される。
【００５４】
本発明による方法は、有利には連続的に実施される。連続的な方法の場合、重合反応器中で発生した反応混合物の一部は連続的に排出される。出発材料の排出に相当する量は、重合反応器に連続的に供給される。従来技術の方法とは異なり、反応器中での滞留時間は比較的短く、かつ反応性成分の逆混合はわずかであるため、その結果、本発明による方法によってとりわけ均一な生成物が得られる。加えて、生成物の分子の高い均一性により、本発明による方法によって達成される反応熱の非常に均一な除去が促進される。
【００５５】
本発明の有利な一実施態様は、≧５００００ｇ／モルの質量平均モル質量Ｍｗおよび殊に、５００００〜５００００００ｇ／モル、殊に１０００００〜５００００００ｇ／モルの範囲のモル質量Ｍｗを有する高分子ポリイソブテンの製造法に関する。生成物の多分散性指数Ｍｗ／Ｍｎ（分子量の質量平均Ｍｗおよび数平均Ｍｎからの商）は、一般的に２〜２０の範囲に、殊に４〜１５の範囲にある。
【００５６】
高分子ポリイソブテンの製造のために、イソブテンは、有利には触媒としての三フッ化ホウ素と重合される。希釈剤として、有利にはエテン、またはエテンとプロパン、プロペン、ブタン、イソブタン、１−ブテンおよび／または２−ブテンとの混合物、殊に、−７０℃より下の、有利には−９０℃より下の、かつ特に−１００℃より下の沸点を有する混合物が使用される。優先性に関して、これは前で言及されたものが適用される。
【００５７】
さらなる一実施態様は、中分子ポリイソブテンの製造に関し、その際、触媒として三フッ化ホウ素および有利には前に挙げられた助触媒の１つ以上が使用される。有利な助触媒およびモル比に関して、これは前で言及されたものが適用される。重合温度は、典型的に−１０℃〜−６０℃、殊に−１０℃〜−３５℃の範囲ある。不活性希釈剤として、有利には炭化水素、例えばブタン、イソブタン、ペンタンまたはヘキサンまたはその混合物が使用される。液体だめが重合装置の下部領域中で形成されるようにそれを調整する必要はない。なぜなら、中分子ポリイソブテンは、反応温度にてかつ殊に重合装置の下部領域中で希釈剤に十分可溶性であり、そのため問題なく排出されうるからである。
【００５８】
さらなる一実施態様は、低分子ポリイソブテンの製造法である。中分子ポリイソブテンの製造の場合と同じ不活性希釈剤を使用してもよい。重合装置中の圧力−および温度条件は、低分子ポリイソブテンの製造に際しては幅広い範囲で選択可能であり、かつ低分子ポリイソブテンの慣例の製造の条件に相当する。液体だめが重合装置の下部領域中で形成されるようにそれを調整する必要はない。なぜなら、低分子ポリイソブテンは、反応温度にてかつ殊に重合装置の下部領域中で十分粘着性があり、そのため問題なく排出されうるからである。
【００５９】
さらなる反応を防止するために、典型的に反応器排出物は不活性化に供され、該不活性化に際して、触媒は適したルイス塩基の添加によって不活性化または分離される。例えば、不活性化は、ルイス塩基、例えば水、アルコール、アセトニトリル、アンモニアまたは鉱物ベースの水溶液の数倍モル過剰を重合装置の下部領域中に添加することによって、または排出物と、前に挙げられた媒介物とを、後接続された装置中で混合することによってもたらされうる。有利には、鉱物ベースのような溶質、例えばアルカリ金属水酸化物またはアルカリ土類金属水酸化物またはアルカリ金属炭酸塩またはアルカリ土類金属炭酸塩、アンモニアまたは塩酸のような酸等を含有してもよい水性停止剤が使用される。殊に水が使用される。氷晶を防止するために、水は典型的に３５〜１５０℃の範囲の温度に前加熱される。代替的に、より低い温度にて、アセトニトリルの添加による停止が推奨される。不活性化された排出物は、適切には、フィードの前冷却のために、例えば向流熱交換器中で使用してもよい。停止剤の添加後、分散された水滴の分離のために重合混合物は相分離容器中に導通され、それはわずかな流速度で貫流される。相分離容器の出口には２つの相が重なり合って層状に存在し、かつ容易に分離されうる。
【００６０】
高分子ポリイソブテンおよび中分子ポリイソブテンが重合装置の底部において不活性希釈剤中に懸濁液の形で存在する場合、膠着による障害が生じることなく容易に通常の装置を用いて排出されうる。
【００６１】
最終的に、本発明による方法はなお、従来技術と比較して不活性希釈剤の消費が減少されているという利点を有する。
【００６２】
後続の実施例および図は、本発明を、それを制限することなく説明する。
【００６３】
図１は、高さｈおよび内径ｄを有する反応器Ａを用いて噴霧重合するための実験配置を図式的に示し、該反応器Ａには、上部領域中に１つ以上の噴霧ノズルＢが備え付けられており、かつ該反応器の壁には、熱交換器装置Ｃが取り付けられている。そのうえ、噴霧反応器は後処理ユニットＤを有し、それはポリイソブテンおよび場合により希釈剤の吐出しに用いられる。噴霧ノズルＢは、イソブテンおよび希釈剤の一部および場合により助触媒を供給する供給管と、希釈剤および触媒を供給するための２つの供給管２および３と結び付けられている。さらに、図１の中で表示された反応器は、希釈剤蒸気のための導出管４を有する。熱交換器Ｃは、供給管５と、冷媒のための導出管６とを有する。そのうえ、噴霧反応器は、複数の温度測定箇所Ｔ１、Ｔ２およびＴ３を有してもよい。
【００６４】
図２は、高さｈおよび内径ｄを有する噴霧反応器Ａを包含する、本発明による方法を実施するための実験配置による縦断面を図式的に示し、該反応器には、上部領域中に１つ以上の噴霧ノズルＢが備え付けられており、かつ該反応器Ａの壁には、熱交換器装置Ｃが取り付けられている。そのうえ、噴霧反応器は下部領域中に回転ローラーＷを有し、それには冷却のための装置（図示されていない）が取り付けられていてもよい。ローラーＷの下部にはスクレーパーＳが配置されており、それによって反応生成物が掻き取られる。スクレーパーＳを有するローラーＷの下部には押出機Ｅが配置されており、その中にローラーＷで掻き取られた生成物が落ち、かつ脱気に供される。噴霧ノズルＢは、イソブテンおよび希釈剤の一部および場合により助触媒を供給する供給管１と、希釈剤および触媒を供給するための２つの供給管２および３と結び付けられている。さらに、図２の中で表示された反応器は、希釈剤蒸気のための導出管４を有する。熱交換器Ｃは、供給管５と、冷媒のための導出管６とを有する。そのうえ、噴霧反応器は、複数の温度測定箇所Ｔ１、Ｔ２およびＴ３を有してもよい。
【００６５】
図３は、高さｈおよび内径ｄを有する噴霧反応器Ａを包含する、本発明による方法を実施するための実験配置による縦断面を図式的に示し、該反応器Ａには、上部領域中に１つ以上の中央に配置されたノズルＢ１ならびに複数の、例えば５つまたは６つの、Ｂ１の周りに環状に配置された、中心から外れたノズルＢ２が備え付けられており、かつ該反応器Ａの壁には、熱交換器装置Ｃが取り付けられている。ノズルＢ２の噴霧装置は、反応器の縦軸の方向において傾斜されている（縦軸に対して傾斜角５〜３０゜）。ノズルＢ１およびＢ２の周りには環状ギャップが配置されており（図示されていない）、それによってベールガスが導入されうる。そのうえ、噴霧反応器は押出機Ｅを有し、それはポリイソブテンおよび場合により希釈剤の一部の排出に用いられる。噴霧ノズルＢ２は、イソブテンおよび希釈剤の一部および場合により助触媒を供給する供給管１と結び付けられており、かつ噴霧ノズルＢ１は、希釈剤および触媒を供給するための２つの供給管２および３と結び付けられている。さらに、図３の中で表示された反応器は、希釈剤蒸気のための導出管４を有する。熱交換器Ｃは、供給管５と、冷媒のための導出管６とを有する。そのうえ、噴霧反応器Ａは、複数の温度測定箇所Ｔ１、Ｔ２およびＴ３を有する。
【００６６】
実施例１〜３：
噴霧ノズルＢとして外部混合する混合ノズル（Ｓｃｈｌｉｃｋ社）および後処理ユニットＤとして反転２軸脱気押出機(contrarotatory twin-shaft venting extruder) ＺＳＫ ７０（Ｃｏｐｅｒｉｏｎ社）を有する、高さ１２ｍおよび内径２ｍの、図１の中で図式的に表示された噴霧反応器を、乾燥窒素で不活性化した。引き続き、反応器の円錐部においてエチレンプールが形成されるまで、冷却下でエチレンを供給管２を介して導入した。引き続き、供給管１を介してイソブテンを５０ｋｇ／ｈの速度でかつイソプロパノールを表１の中で記載された速度で、かつ供給管２および３を介してエチレンを１２０ｋｇ／ｈの速度でかつＢＦ３を１００ｇ／ｈの速度で反応器に加えた。この際、重合が起こり、かつエチレンプール内でポリイソブテンが細粒の形でたまり、それを後処理ユニットＤを介して排出した。排出を、温度測定箇所Ｔ２およびＴ３を介して制御した。Ｔ２での温度が１０４℃を上回る値に上昇したら、エチレンをたい積させるために排出速度を下げた。Ｔ２での温度が−１０４℃に下がったら、エチレンを放出するために排出速度を上げた。導出管４を介して、エチレン蒸気を抜き取り、ＢＦ３を精製し、圧縮しかつ反応器中に返送した。
【００６７】
８ｈの運転継続時間後、ポリイソブテンの収率は、完全な変換において、使用したイソブテンに対して９５％を上回っていた。ポリイソブテンは、表１の中で記載された特性を有していた：
【表１】
2009511690.tif 000002
【００６８】
実施例４〜６：
噴霧ノズルＢとして外部混合する混合ノズル（Ｓｃｈｌｉｃｋ社）およびＢより６０ｃｍ下に、０．５ｍの直径を有する−２０℃に冷却された、６ｒｐｍで回転する、水平に配置されたローラーＷ、ローラーの下部に配置されたスクレーパーＳおよびその下に配置された、反転２軸脱気押出機 ＺＳＫ ７０（Ｃｏｐｅｒｉｏｎ社）を有する、高さ２ｍおよび内径１ｍの、図２の中で図式的に表示された噴霧反応器を、乾燥窒素で不活性化した。引き続き、冷却下で供給管１を介してイソブテン１５ｋｇ／ｈ、エチレンおよびイソプロパノール２０ｋｇ／ｈとからの−８５℃に冷却された混合物を、表２の中で記載された速度で導入し、かつ供給管２および３を介してエチレンを２０ｋｇ／ｈの速度で、かつＢＦ３を３０ｇ／ｈの速度で反応器中に導入した。供給管１からの混合物に５ｂａｒの圧力をかけ、かつ中空円錐として３０゜の角度で垂直下向きに噴霧した。外部中空円錐中に、エチレンおよびＢＦ３とからの混合物を１５゜の角度で垂直下向きに噴霧した。この噴霧配置によって、反応混合物は回転ローラーに遭遇し、かつ形成されたポリマーは、ローラーの１８０゜の回転後に連続的に掻き取られた。掻き取られた材料は押出機Ｅ中に落ち、かつそこで脱気に供した。
【００６９】
８ｈの運転継続時間後、ポリイソブテンの収率は、完全な変換において、使用したイソブテンに対して９５％を上回っていた。ポリイソブテンは、表２の中で記載された特性を有していた：
【表２】
2009511690.tif 000003
【００７０】
実施例７〜９：
反応は、図３の中で図式的に表示された噴霧反応器中で行った。噴霧反応器は、高さ２ｍおよび内径１ｍであって、かつ反応器頭部において中央に配置された自由噴流ノズルＢ１およびＢ１の周りに環状に配置された５つの自由噴流ノズルＢ２（Ｂ１〜Ｂ２の距離は約２５ｃｍ）およびノズルの１００ｃｍ下に配置された反転２軸脱気押出機 ＺＳＫ ７０（Ｃｏｐｅｒｉｏｎ社）を有していた。中心から外れたノズルＢ２の噴霧装置は、中央の反応器軸（垂直）の方向において傾斜されていた。ノズルＢ１およびＢ２の周りには、そのつど５ｃｍの直径および２ｍｍのギャップ幅を有する環状ギャップ（図示されていない）が配置されていて、それによってエテンをベールガスとして供給した。反応器を乾燥窒素で不活性化した。引き続き、冷却下で供給管１を介して、イソブテン２５０ｋｇ／ｈ、エチレンおよびイソプロパノール４００ｋｇ／ｈとからの−８５℃に冷却された混合物を、表３の中で記載された速度で導入し、かつ供給管２および３を介してエチレンを２００ｋｇ／ｈの速度で、かつＢＦ３を６００ｇ／ｈの速度で反応器中に導入した。供給管１からの混合物に５ｂａｒの圧力をかけ、かつ５つのノズルＢ２を介して斜め内向きに噴霧した。より狭いノズルＢ１を介して、エチレンおよびＢＦ３とからの混合物を中空円錐として１５゜の角度および５０ｂａｒの圧力で噴霧した。環状ギャップを介して、全体でエテン５ｋｇ／ｈをベールガスとして反応器中に導入した。反応に際して形成された材料は押出機中に落ち、かつそこで脱気に供した。
【００７１】
８ｈの運転継続時間後、ポリイソブテンの収率は、完全な変換において、使用したイソブテンに対して９５％を上回っていた。ポリイソブテンは、表３の中で記載された特性を有していた：
【表３】
2009511690.tif 000004
【図面の簡単な説明】
【００７２】
【図１】噴霧反応器を図式的に表示した図
【図２】噴霧反応器の縦断面を図式的に示した図
【図３】噴霧反応器の縦断面を図式的に示した図
【符号の説明】
【００７３】
１  供給管、  ２  供給管、  ３  供給管、  ４  導出管、  ５  供給管、  ６  
導出管、  ｈ  高さ、  ｄ  内径、  Ａ  噴霧反応器、  Ｂ  噴霧ノズル、  Ｃ  熱交換器装置、  Ｄ  後処理ユニット、  Ｅ  押出機、  Ｓ  スクレーパー、  Ｔ  温度測定箇所、  Ｗ  ローラー、
【図１】
2009511690.tif 000005
【図２】
2009511690.tif 000006
【図３】
2009511690.tif 000007
【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
不活性希釈剤および触媒としてのハロゲン含有ルイス酸の使用下でのイソブテンの重合によるポリイソブテンの製造法であって、その際、イソブテンと不活性希釈剤との液体混合物を重合装置のガス室内で触媒と接触させる、ポリイソブテンの製造法。
【請求項２】
希釈剤を、脂肪族飽和Ｃ２〜Ｃ６炭化水素または脂肪族不飽和Ｃ２〜Ｃ６炭化水素およびハロゲン化Ｃ１〜Ｃ２炭化水素から選択する、請求項１記載の方法。
【請求項３】
希釈剤を、エテン、プロペン、１−ブテン、２−ブテン、プロパン、ｎ−ブタン、イソブタン、ｎ−ペンタンおよびｎ−ヘキサンから選択する、請求項２記載の方法。
【請求項４】
希釈剤対イソブテンの質量比が３：１〜１：１の範囲にある、請求項１記載の方法。
【請求項５】
イソブテンと希釈剤との混合物を、液体噴流または液体膜としてまたは液滴の形で反応器のガス室内に供給する、請求項１記載の方法。
【請求項６】
イソブテンと希釈剤との混合物を、反応器中に供給する前に、反応温度と２０Ｋより大きく異ならない温度に冷却する、請求項１記載の方法。
【請求項７】
触媒を液体の形で重合装置のガス室内に供給する、請求項１記載の方法。
【請求項８】
触媒をガス状で重合装置のガス室内に供給する、請求項１記載の方法。
【請求項９】
重合装置が垂直の配置を有し、かつイソブテンと希釈剤とからの液体混合物および触媒の供給を重合装置の上部領域中で行う、請求項１記載の方法。
【請求項１０】
重合装置中の雰囲気を希釈剤で飽和する、請求項１記載の方法。
【請求項１１】
反応器のガス室内へのイソブテンと希釈剤とからの液体混合物および触媒の供給を、液体混合物と触媒との接触後に得られる反応混合物が機械的な排出装置に噴霧されるように行う、請求項１記載の方法。
【請求項１２】
反応器のガス室内へのイソブテンと希釈剤とからの液体混合物および触媒の供給を、液体混合物と触媒との接触後に得られる反応混合物が回転装置に噴霧され、該回転装置から、形成されたポリイソブテンが連続的に掻き取られるように行う、請求項１記載の方法。
【請求項１３】
イソブテンと希釈剤との液体混合物を、噴霧ノズルまたは噴霧ディスクを用いて重合装置のガス室内に導入する、請求項１記載の方法。
【請求項１４】
触媒の接触を、反応器中へのイソブテンと希釈剤との液体混合物の供給に際して直ちに行う、請求項１記載の方法。
【請求項１５】
イソブテンと希釈剤との液体混合物の供給および触媒の供給を、混合ノズルを介して行う、請求項１４記載の方法。
【請求項１６】
触媒が三フッ化ホウ素である、請求項１記載の方法。
【請求項１７】
三フッ化ホウ素を助触媒と一緒に使用する、請求項１６記載の方法。
【請求項１８】
触媒として三フッ化ホウ素および希釈剤としてエテンまたはエテンとプロパン、プロペン、ブタンまたはイソブタンとの混合物を使用する、高分子ポリイソブテンを製造するための、請求項１記載の方法。
【国際調査報告】
2009511690.tif 000008
2009511690.tif 000009
2009511690.tif 000010
2009511690.tif 000011
2009511690.tif 000012
2009511690.tif 000013